(57)【要約】  本発明の変性共役ジエン系重合体の製造方法は、少なくとも共役ジエン単位を含む重合体に、アルコキシシリル基と保護されていてもよい第１級アミノ基が結合された、重量平均分子量が１５万〜２００万の共役ジエン系重合体に、金属ハロゲン化合物を反応させることにより、変性共役ジエン系重合体を得る工程、を備え、ムーニー粘度が高く、形状安定性に優れ、加工性が良好な共役ジエン系重合体を良好に得ることができる。【特許請求の範囲】
【請求項１】
少なくとも共役ジエン単位を含む重合体に、アルコキシシリル基と保護されていてもよい第１級アミノ基が結合された、重量平均分子量が１５万〜２００万の共役ジエン系重合体に、金属ハロゲン化合物を反応させることにより、変性共役ジエン系重合体を得る工程、を備えた変性共役ジエン系重合体の製造方法。
【請求項２】
前記共役ジエン単位を含む重合体として、共役ジエンの単独重合体、又は共役ジエンと芳香族ビニル化合物の共重合体を用いる請求項１に記載の変性共役ジエン系重合体の製造方法。
【請求項３】
前記金属ハロゲン化合物として、加水分解によってハロゲン化水素を発生するものを用いる請求項１又は２に記載の変性共役ジエン系重合体の製造方法。
【請求項４】
前記金属ハロゲン化合物として、ケイ素（Ｓｉ）、スズ（Ｓｎ）、アルミニウム（Ａｌ）、亜鉛（Ｚｎ）、チタン（Ｔｉ）、及びジルコニウム（Ｚｒ）からなる群より選択される少なくとも一種の金属原子を含むものを用いる請求項１〜３のいずれか一項に記載の変性共役ジエン系重合体の製造方法。
【請求項５】
前記金属ハロゲン化合物として、トリメチルシリルクロライド、ジメチルジクロロシラン、メチルトリクロロシラン、四塩化ケイ素、メチルジクロロシラン、四塩化スズ、ジエチルアルミニウムクロライド、エチルアルミニウムセスキクロライド、エチルアルミニウムジクロライド、塩化亜鉛、四塩化チタン、チタノセンジクロライド、四塩化ジルコニウム、及びジルコノセンジクロライドからなる群より選択される少なくとも一種の化合物を用いる請求項１〜４のいずれか一項に記載の変性共役ジエン系重合体の製造方法。
【請求項６】
前記共役ジエン系重合体として、下記反応（Ｉ）によって得られたものを用いる請求項１〜５のいずれか一項に記載の変性共役ジエン系重合体の製造方法。
反応（Ｉ）：共役ジエン、あるいは共役ジエンと芳香族ビニル化合物とを含む炭化水素溶媒中に、有機アルカリ金属と有機アルカリ土類金属とのうちの少なくとも一方を含む開始剤を添加してアニオン重合させて重合体を得、得られた重合体の重合活性末端と下記一般式（１）で表される化合物及び下記一般式（２）で表される化合物からなる群より選択される少なくとも一種の化合物を反応させる。
【化１】
2008123164.tif 000015
（但し、一般式（１）において、Ｒ１は炭素数１〜１２のアルキレン基であり、Ｒ２及びＲ３は各々独立に炭素数１〜２０のアルキル基又はアリール基であり、Ｒ４、Ｒ５及びＲ６は、各々独立に炭素数１〜２０のアルキル基又はアリール基であるかあるいはそれらの２つは互いに結合してそれらが結合しているケイ素原子を含む環を形成してもよく、ｇは１〜２の整数であり、ｆは１〜１０の整数である。）
【化２】
2008123164.tif 000016
（但し、一般式（２）において、Ｒ１、Ｒ２、Ｒ３、Ｒ４、Ｒ５、及びＲ６の定義は前記一般式（１）に同じであり、ｅは１〜２の整数である。）
【請求項７】
前記共役ジエン系重合体に、前記共役ジエン系重合体に結合された前記保護されていてもよい第１級アミノ基の総モル数に対して、ハロゲン原子の総モル数が１〜１０倍となる量の前記金属ハロゲン化合物を反応させて前記変性共役ジエン系重合体を得る請求項１〜６のいずれか一項に記載の変性共役ジエン系重合体の製造方法。
【請求項８】
請求項１〜７のいずれか一項に記載の変性共役ジエン系重合体の製造方法によって得られた変性共役ジエン系重合体。
【請求項９】
ゴム成分として請求項８に記載の変性共役ジエン系重合体を含むゴム組成物。
【請求項１０】
シリカとカーボンブラックとの少なくとも一方を更に含有する請求項９に記載のゴム組成物。
【請求項１１】
前記変性共役ジエン系重合体を２０質量％以上含む前記ゴム成分、及び前記シリカとカーボンブラックとの少なくとも一方を含有し、
前記ゴム成分１００質量部に対して、前記シリカとカーボンブラックとの少なくとも一方を２０〜１２０質量部を含有する請求項１０に記載のゴム組成物。
【請求項１２】
前記ゴム成分が、前記変性共役ジエン系重合体と他のゴム成分とからなり、前記変性共役ジエン系重合体を２０〜１００質量％、及び前記他のゴム成分を０〜８０質量％（但し、前記変性共役ジエン系重合体＋前記他のゴム成分＝１００質量％）含み、且つ前記他のゴム成分が、天然ゴム、合成イソプレンゴム、ブタジエンゴム、スチレン−ブタジエンゴム、エチレン−α−オレフィン共重合ゴム、エチレン−α−オレフィン−ジエン共重合ゴム、アクリロニトリル−ブタジエン共重合ゴム、クロロプレンゴム及びハロゲン化ブチルゴムからなる群より選択される少なくとも一種のゴム成分である請求項９〜１１のいずれか一項に記載のゴム組成物。
【発明の詳細な説明】
【技術分野】
【０００１】
本発明は、変性共役ジエン系重合体の製造方法、変性共役ジエン系重合体、及びゴム組成物に関する。更に詳しくは、ムーニー粘度が高く、形状安定性に優れた変性共役ジエン系重合体を製造することが可能な変性共役ジエン系重合体の製造方法、このような製造方法によって得られた変性共役ジエン系重合体、及びゴム組成物に関する。
【背景技術】
【０００２】
近年、省エネルギーの社会的な要請に関連して、自動車の低燃費化に対する要求はより過酷なものとなりつつある。このような要求に対応するため、タイヤ性能についても転がり抵抗の更なる減少が求められてきている。タイヤの転がり抵抗を下げる手法としては、タイヤ構造の最適化による手法についても検討されてきたものの、ゴム組成物としてより発熱性の少ない材料を用いることが一般的な手法として行われている。【０００３】
このような発熱性の少ないゴム組成物を得るために、これまで、シリカやカーボンブラックを充填剤とするゴム組成物用の変性ゴムの技術開発が数多くなされてきた。例えば、炭化水素溶媒中で、有機アルカリ金属及び有機アルカリ土類金属からなる群より選ばれる少なくとも一種の化合物を開始剤として用いて、共役ジオレフィンあるいは共役ジオレフィンと芳香族ビニル化合物をアニオン重合させた後、その重合体末端に特定のアミノ基含有アルコキシシラン化合物を反応させて重合体を製造する方法が提案されている（例えば、特許文献１参照）。【０００４】
【特許文献１】国際公開第０３／０２９２９９号パンフレット
【発明の開示】
【０００５】
しかしながら、このような従来の方法によって得られる共役ジエン系重合体は、ムーニー粘度が低く、また、形状安定性が悪い（例えば、コールドフローが悪い）ため、共役ジエン系重合体の保管時に形状が変わり取り扱いが困難になるという問題があった。また、ムーニー粘度を高くするために、例えば、共役ジエン系重合体の分子量を大きくするなどすると、加工性が悪くなるという問題があった。
【０００６】
本発明ば、このような従来技術の問題に鑑みてなされたものであって、ムーニー粘度が高く、形状安定性に優れ、加工性が良好な変性共役ジエン系重合体を製造することが可能な変性共役ジエン系重合体の製造方法、このような製造方法によって得られた変性共役ジエン系重合体、及びゴム組成物を提供する。
【０００７】
本発明によれば、以下の変性共役ジエン系重合体の製造方法、変性共役ジエン系重合体、及びゴム組成物が提供される。
【０００８】
［１］  少なくとも共役ジエン単位を含む重合体に、アルコキシシリル基と保護されていてもよい第１級アミノ基が結合された、重量平均分子量が１５万〜２００万の共役ジエン系重合体に、金属ハロゲン化合物を反応させることにより、変性共役ジエン系重合体を得る工程、を備えた変性共役ジエン系重合体の製造方法。
【０００９】
［２］  前記共役ジエン単位を含む重合体として、共役ジエンの単独重合体、又は共役ジエンと芳香族ビニル化合物の共重合体を用いる前記［１］に記載の変性共役ジエン系重合体の製造方法。
【００１０】
［３］  前記金属ハロゲン化合物として、加水分解によってハロゲン化水素を発生するものを用いる前記［１］又は［２］に記載の変性共役ジエン系重合体の製造方法。
【００１１】
［４］  前記金属ハロゲン化合物として、ケイ素（Ｓｉ）、スズ（Ｓｎ）、アルミニウム（Ａｌ）、亜鉛（Ｚｎ）、チタン（Ｔｉ）、及びジルコニウム（Ｚｒ）からなる群より選択される少なくとも一種の金属原子を含むものを用いる前記［１］〜［３］のいずれかに記載の変性共役ジエン系重合体の製造方法。
【００１２】
［５］  前記金属ハロゲン化合物として、トリメチルシリルクロライド、ジメチルジクロロシラン、メチルトリクロロシラン、四塩化ケイ素、メチルジクロロシラン、四塩化スズ、ジエチルアルミニウムクロライド、エチルアルミニウムセスキクロライド、エチルアルミニウムジクロライド、塩化亜鉛、四塩化チタン、チタノセンジクロライド、四塩化ジルコニウム、及びジルコノセンジクロライドからなる群より選択される少なくとも一種の化合物を用いる前記［１］〜［４］のいずれかに記載の変性共役ジエン系重合体の製造方法。
【００１３】
［６］  前記共役ジエン系重合体として、下記反応（Ｉ）によって得られたものを用いる前記［１］〜［５］のいずれかに記載の変性共役ジエン系重合体の製造方法。
【００１４】
反応（Ｉ）：共役ジエン、あるいは共役ジエンと芳香族ビニル化合物とを含む炭化水素溶媒中に、有機アルカリ金属と有機アルカリ土類金属とのうちの少なくとも一方を含む開始剤を添加してアニオン重合させて重合体を得、得られた重合体の重合活性末端と、下記一般式（１）で表される化合物及び下記一般式（２）で表される化合物からなる群より選択される少なくとも一方の化合物を反応させる。
【００１５】
【化１】
2008123164.tif 000002
【００１６】
但し、一般式（１）において、Ｒ１は炭素数１〜１２のアルキレン基であり、Ｒ２及びＲ３は各々独立に炭素数１〜２０のアルキル基又はアリール基であり、Ｒ４、Ｒ５及びＲ６は、各々独立に炭素数１〜２０のアルキル基又はアリール基であるかあるいはそれらの２つは互いに結合してそれらが結合しているケイ素原子を含む環を形成してもよく、ｇは１〜２の整数であり、ｆは１〜１０の整数である。
【００１７】
【化２】
2008123164.tif 000003
【００１８】
但し、一般式（２）において、Ｒ１、Ｒ２、Ｒ３、Ｒ４、Ｒ５、及びＲ６の定義は前記一般式（１）に同じであり、ｅは１〜２の整数である。
【００１９】
［７］  前記共役ジエン系重合体に、前記共役ジエン系重合体に結合された前記保護されていてもよい第１級アミノ基の総モル数に対して、ハロゲン原子の総モル数が１〜１０倍となる量の前記金属ハロゲン化合物を反応させて前記変性共役ジエン系重合体を得る前記［１］〜［６］のいずれかに記載の変性共役ジエン系重合体の製造方法。
【００２０】
［８］  前記［１］〜［７］のいずれかに記載の変性共役ジエン系重合体の製造方法によって得られた変性共役ジエン系重合体。
【００２１】
［９］  ゴム成分として前記［８］に記載の変性共役ジエン系重合体を含むゴム組成物。
【００２２】
［１０］  シリカとカーボンブラックとの少なくとも一方を更に含有する前記［９］に記載のゴム組成物。
【００２３】
［１１］  前記変性共役ジエン系重合体を２０質量％以上含む前記ゴム成分、及び前記シリカとカーボンブラックとの少なくとも一方を含有し、前記ゴム成分１００質量部に対して、前記シリカとカーボンブラックとの少なくとも一方を２０〜１２０質量部を含有する前記［１０］に記載のゴム組成物。
【００２４】
［１２］  前記ゴム成分が、前記変性共役ジエン系重合体と他のゴム成分とからなり、前記変性共役ジエン系重合体を２０〜１００質量％、及び前記他のゴム成分を０〜８０質量％（但し、前記変性共役ジエン系重合体＋前記他のゴム成分＝１００質量％）含み、且つ前記他のゴム成分が、天然ゴム、合成イソプレンゴム、ブタジエンゴム、スチレン−ブタジエンゴム、エチレン−α−オレフィン共重合ゴム、エチレン−α−オレフィン−ジエン共重合ゴム、アクリロニトリル−ブタジエン共重合ゴム、クロロプレンゴム及びハロゲン化ブチルゴムからなる群より選択される少なくとも一種のゴム成分である前記［９］〜［１１］のいずれかに記載のゴム組成物。
【００２５】
本発明によれば、ムーニー粘度が高く、形状安定性に優れ、加工性が良好な変性共役ジエン系重合体を製造することが可能な共役ジエン系重合体の製造方法、このような製造方法によって得られた共役ジエン系重合体、及びゴム組成物を提供することができる。
【発明を実施するための最良の形態】
【００２６】
以下、本発明を実施するための最良の形態について説明するが、本発明は以下の実施形態に限定されるものではない。即ち、本発明の趣旨を逸脱しない範囲で、当業者の通常の知識に基づいて、以下の実施形態に対し適宜変更、改良等が加えられたものも本発明の範囲に属することが理解されるべきである。【００２７】
［１］変性共役ジエン系重合体の製造方法：
本実施形態の変性共役ジエン系重合体の製造方法は、少なくとも共役ジエン単位を含む重合体に、アルコキシシリル基と保護されていてもよい第１級アミノ基が結合された、重量平均分子量が１５万〜２００万の共役ジエン系重合体に、金属ハロゲン化合物を反応させることにより、変性共役ジエン系重合体を得る工程、を備えた製造方法である。【００２８】
上記した工程を備えた製造方法により、ムーニー粘度が高く、形状安定性に優れた変性共役ジエン系重合体を簡便に製造することができる。更に、このようにして得られる変性共役ジエン系重合体は、ゴム組成物を得る際の加硫処理が容易であるとともに、転がり抵抗性、ウェットスキッド抵抗性及び耐磨耗性に優れたゴム組成物を得ることができる。なお、本明細書において、「保護されていてもよい第１級アミノ基」とは、第１級アミノ基と保護された第１級アミノ基との少なくとも一方の官能基ことをいう。【００２９】
［１−１］共役ジエン系重合体：
本実施形態の変性共役ジエン系重合体の製造方法においてベースポリマーとして用いられる共役ジエン系重合体は、少なくとも共役ジエン単位を含む重合体に、アルコキシシリル基と保護されていてもよい第１級アミノ基が結合された、重量平均分子量が１５万〜２００万の共役ジエン系重合体である。なお、少なくとも共役ジエン単位を含む重合体は、共役ジエンの単独重合体、又は共役ジエンと芳香族ビニル化合物との共重合体であることが好ましい。このような共役ジエン系重合体は、ヒステリシスロス特性、耐摩耗性、及び破壊特性に優れている。なお、上記した重量平均分子量は、ゲルパーミエーションクロマトグラフィ（ＧＰＣ）により測定したポリスチレン換算重量平均分子量（以下、「Ｍｗ」ともいう）のことである。【００３０】
共役ジエン系重合体に結合された保護されていてもよい第１級アミノ基（以下、単に「第１級アミノ基」ということがある）の含有量は、好ましくは０．５〜２００ｍｍｏｌ／ｋｇ・重合体である。同含有量は、更に好ましくは１〜１００ｍｍｏｌ／ｋｇ・重合体であり、特に好ましくは２〜５０ｍｍｏｌ／ｋｇ・重合体である。ここで、「ｍｍｏｌ／ｋｇ・重合体」は、ポリマー成分の全質量（ｋｇ）に対する、第１級アミノ基のモル数（ｍｍｏｌ）を意味する。なお、上記したポリマー成分の全質量とは、製造時又は製造後、添加される老化防止剤等の添加剤を含まないポリマー成分のみの質量を意味する。【００３１】
第１級アミノ基は、重合開始末端、重合終了末端、重合体主鎖、側鎖のいずれに結合していてもよいが、重合体末端からエネルギー消失を抑制してヒステリシスロス特性を改良しうる点から、重合開始末端あるいは重合終了末端に導入されていることが好ましい。【００３２】
また、重合体に結合する第１級アミノ基の数が２００ｍｍｏｌ／ｋｇ・重合体を超えると、得られる変性共役ジエン系重合体とカーボンブラックやシリカ等の補強剤との相互作用が高くなりすぎて、配合粘度が向上して加工性が悪化することがある。一方、第１級アミノ基の数が０．５ｍｍｏｌ／ｋｇ・重合体未満では、第１級アミノ基を導入したことによる効果が発現し難くなる。すなわち、共役ジエン系重合体のヒステリシスロス特性、耐摩耗性、破壊特性の改良が十分ではなく、好ましくない。【００３３】
また、重合体に結合するアルコキシシリル基の含有量は、好ましくは０．５〜２００ｍｍｏｌ／ｋｇ・重合体である。同含有量は、更に好ましくは１〜１００ｍｍｏｌ／ｋｇ・重合体であり、特に好ましくは２〜５０ｍｍｏｌ／ｋｇ・重合体である。【００３４】
アルコキシシリル基は、重合開始末端、重合終了末端、重合体主鎖、側鎖のいずれに結合していてもよいが、重合体末端からエネルギー消失を抑制してヒステリシスロス特性を改良しうる点から、重合終了末端に導入されていることが好ましい。【００３５】
また、重合体に結合するアルコキシシリル基の数が２００ｍｍｏｌ／ｋｇ・重合体を超えると、得られる変性共役ジエン系重合体とカーボンブラックやシリカ等の補強剤との相互作用が高くなりすぎて、配合粘度が向上して加工性が悪化することがある。一方、アルコキシシリル基の数が０．５ｍｍｏｌ／ｋｇ・重合体未満では、アルコキシシリル基を導入したことによる効果が発現し難くなる。すなわち、共役ジエン系重合体のヒステリシスロス特性、耐摩耗性、破壊特性の改良が十分ではなく、好ましくない。【００３６】
また、本実施形態の製造方法に用いられる共役ジエン系重合体は、上記したように重量平均分子量が１５万〜２００万であることが必要である。重量平均分子量が１５万未満のものであると、得られるゴム組成物の破壊強度、耐摩耗性、低ヒステリシスロス性などが低下する。一方、重量平均分子量が２００万を超えるものであると、加工性に劣り、また混練り時のフィラー（充填剤）の分散性が悪化し、破壊強度、耐摩耗性、低ヒステリシスロス性、ウェットスキッド性が悪化する。なお、共役ジエン系重合体の重量平均分子量は、１５万〜１７０万であることが好ましい。【００３７】
また、この共役ジエン系重合体のムーニー粘度（ＭＬ１＋４，１００℃）は２０〜２００の範囲であることが好ましい。なお、ムーニー粘度（ＭＬ１＋４，１００℃）が２０未満では破壊強度、耐摩耗性、低ヒステリシスロス性が悪化することがあり、一方、２００を超えると加工性が低下することがある。【００３８】
共役ジエン系重合体に用いられる、少なくとも共役ジエン単位を含む重合体は、共役ジエンの単独重合体、又は共役ジエンと芳香族ビニル化合物の共重合体を用いることが好ましい。具体的には、スチレン−ブタジエン共重合体（ＳＢＲ）を好適例として挙げることができる。【００３９】
このような共役ジエン系重合体は、例えば、共役ジエン、あるいは共役ジエンと芳香族ビニル化合物とを含む炭化水素溶媒中に、有機アルカリ金属と有機アルカリ土類金属とのうちの少なくとも一方を含む開始剤を添加してアニオン重合させて重合体を得、得られた重合体に、保護された１級アミノ基とアルコキシシリル基を有する化合物を添加してリビング重合体末端に反応させることによって得ることができる。【００４０】
より具体的な方法としては、例えば、下記反応（Ｉ）によって得られた共役ジエン系重合体を用いることが好ましい。【００４１】
反応（Ｉ）：共役ジエン、あるいは共役ジエンと芳香族ビニル化合物とを含む炭化水素溶媒中に、有機アルカリ金属と有機アルカリ土類金属とのうちの少なくとも一方を含む開始剤を添加してアニオン重合させて重合体を得、得られた重合体の重合活性末端と、下記一般式（１）で表される化合物及び下記一般式（２）で表される化合物からなる群より選択される少なくとも一種の化合物を反応させる。【００４２】
【化３】
2008123164.tif 000004
【００４３】
但し、一般式（１）において、Ｒ１は炭素数１〜１２のアルキレン基であり、Ｒ２及びＲ３は各々独立に炭素数１〜２０のアルキル基又はアリール基であり、Ｒ４，Ｒ５及びＲ６は、各々独立に炭素数１〜２０のアルキル基又はアリール基であるかあるいはそれらの２つは互いに結合してそれらが結合しているケイ素原子を含む環を形成してもよく、ｇは１〜２の整数であり、ｆは１〜１０の整数である。【００４４】
【化４】
2008123164.tif 000005
【００４５】
但し、一般式（２）において、Ｒ１、Ｒ２、Ｒ３、Ｒ４、Ｒ５、及びＲ６の定義は前記一般式（１）に同じであり、ｅは１〜２の整数である。【００４６】
上記反応（Ｉ）によれば、一段反応で容易に第１級アミノ基とアルコキシシリル基を同時に導入することができ、更に、高い導入率を実現することが可能である。【００４７】
上記一般式（１）及び一般式（２）において、Ｒ１の炭素数１〜１２のアルキレン基としては、例えば、メチレン基、エチレン基、及びプロピレン基を挙げることができる。【００４８】
また、Ｒ２、Ｒ３、Ｒ４、Ｒ５及びＲ６としての炭素数１〜２０のアルキル基としては、例えば、メチル基、エチル基、及びプロピル基を挙げることができる。【００４９】
また、アリール基としては、例えば、フェニル基、トルイル基、及びナフチル基を挙げることができる。【００５０】
また、Ｒ４、Ｒ５、及びＲ６の２つが結合してそれらが結合しているケイ素原子を含む環を形成している場合には、４〜７員環であることが好ましい。【００５１】
また、アミノ基を保護するための保護基としては、アルキルシリル基を挙げることができる。アルキルシリル基としては、例えば、トリメチルシリル基、トリエチルシリル基、トリフェニルシリル基、メチルジフェニルシリル基、及びエチルメチルフェニルシリル基を挙げることができる。【００５２】
保護された第１級アミノ基とアルコキシシリル基を有する化合物としては、例えば、Ｎ，Ｎ−ビス（トリメチルシリル）アミノプロピルメチルジメトキシシラン、１−トリメチルシリル−２，２−ジメトキシ−１−アザ−２−シラシクロペンタン、Ｎ，Ｎ−ビス（トリメチルシリル）アミノプロピルトリメトキシシラン、Ｎ，Ｎ−ビス（トリメチルシリル）アミノプロピルトリエトキシシラン、Ｎ，Ｎ−ビス（トリメチルシリル）アミノプロピルメチルジエトキシシラン、Ｎ，Ｎ−ビス（トリメチルシリル）アミノエチルトリメトキシシラン、Ｎ，Ｎ−ビス（トリメチルシリル）アミノエチルトリエトキシシラン、Ｎ，Ｎ−ビス（トリメチルシリル）アミノエチルメチルジメトキシシラン、及びＮ，Ｎ−ビス（トリメチルシリル）アミノエチルメチルジエトキシシラン等を挙げることができる。なお、好ましくは、Ｎ，Ｎ−ビス（トリメチルシリル）アミノプロピルメチルジメトキシシラン、Ｎ，Ｎ−ビス（トリメチルシリル）アミノプロピルメチルジエトキシシラン、又は１−トリメチルシリル−２，２−ジメトキシ−１−アザ−２−シラシクロペンタンである。【００５３】
リビング重合体末端（例えば、Ｐ−Ｌｉ＋）と、Ｎ，Ｎ−ビス（トリメチルシリル）アミノプロピルメチルジメトキシシランとの反応は、下記反応式（３）で表すことができる。【００５４】
【化５】
2008123164.tif 000006
【００５５】
なお、上記反応式（３）における、Ｐは、共役ジエン単位を含む重合体（具体的には、共役ジエンの重合体、あるいは共役ジエンと芳香族ビニル化合物との共重合体）を示している。【００５６】
同様に、リビング重合体末端（例えば、Ｐ−Ｌｉ＋）と、１−トリメチルシリル−２，２−ジメトキシ−１−アザ−２−シラシクロペンタンとの反応は、下記反応式（４）で表すことができる。【００５７】
【化６】
2008123164.tif 000007
【００５８】
また、上記した１−トリメチルシリル−２，２−ジメトキシ−１−アザ−２−シラシクロペンタンは、２分子のリビング重合体末端と反応することができ、そのときには下記反応式（５）で表すことができる。【００５９】
【化７】
2008123164.tif 000008
【００６０】
また、本実施形態の変性共役ジエン系重合体の製造方法に用いられる共役ジエン系重合体は、例えば、共役ジエン、あるいは共役ジエンと芳香族ビニル化合物とを含む炭化水素溶媒中に、下記一般式（６）又は一般式（７）で表されるリチウムアミド開始剤を添加してアニオン重合させて重合体を得、得られた重合体を、下記一般式（８）で表されるアルコキシシラン化合物を添加してリビング重合体末端に反応させることによって得ることができる。【００６１】
【化８】
2008123164.tif 000009
【００６２】
但し、一般式（６）において、Ｒ１、Ｒ４、Ｒ５、及びＲ６の定義は前記一般式（１）に同じである。【００６３】
【化９】
2008123164.tif 000010
【００６４】
但し、一般式（７）において、Ｒ１の定義は前記一般式（１）に同じであり、Ｒ７及びＲ８は、各々独立に水素又は炭素数１〜２０のアルキル基又はアリール基であり、ｄは１〜７の整数である。【００６５】
【化１０】
2008123164.tif 000011
【００６６】
但し、一般式（８）において、Ｒ２及びＲ３の定義は前記一般式（１）に同じであり、Ｘはハロゲン原子であり、ｃは０〜２の整数であり、ｂは１〜４の整数である〔但し、ｃ＋ｂは２〜４の整数である〕。【００６７】
このようにして得られる共役ジエン系重合体は、共役ジエン、あるいは共役ジエンと芳香族ビニル化合物、及び場合により共重合可能な第３モノマーを重合して得られた重合体である。【００６８】
共役ジエン系重合体を構成する共役ジエンとしては、例えば、１，３−ブタジエン、イソプレン、２，３−ジメチル−１，３−ブタジエン、２−クロロ−１，３−ブタジエン、１，３−ペンタジエン、及びこれらの混合物等を挙げることができる。共役ジエン単位の含有量としては、全単量体中に４０〜１００質量％であることが好ましく、５０〜９５質量％であることが更に好ましい。４０質量％未満では、得られる変性共役ジエン系重合体の転がり抵抗、耐摩耗性が悪化し、また低温時にゴムが硬化してグリップ性能、ウェットスキッド抵抗が悪化することがある。【００６９】
芳香族ビニル化合物としては、例えば、スチレン、２−メチルスチレン、３−メチルスチレン、４−メチルスチレン、α−メチルスチレン、２，４−ジメチルスチレン、２，４−ジイソプロピルスチレン、４−ｔｅｒｔ−ブチルスチレン、ジビニルベンゼン、ｔｅｒｔ−ブトキシスチレン、ビニルベンジルジメチルアミン、（４−ビニルベンジル）ジメチルアミノエチルエーテル、Ｎ，Ｎ−ジメチルアミノエチルスチレン、２−ｔ−ブチルスチレン、３−ｔ−ブチルスチレン、４−ｔ−ブチルスチレン、ビニルピリジン及びこれらの混合物等を挙げることができる。これらのうち、スチレンが特に好ましい。このような芳香族ビニル化合物の使用量は、全単量体中に６０質量％以下であることが好ましく、５０〜５質量％であることが更に好ましい。【００７０】
また、第３モノマーとしては、例えば、アクリロニトリル、メタクリル酸メチル、メタクリル酸エチル、アクリル酸メチル、アクリル酸エチル、メタクリル酸ヒドロキシエチル、及びアクリル酸ヒドロキシエチル等を挙げることができる。第３モノマーの使用量は、全単量体中に２５質量％未満であることが好ましく、１５質量％以下であることが更に好ましく、１０質量％以下であることが特に好ましい。【００７１】
［１−１Ａ］共役ジエン系重合体の製造方法：
次に、本実施形態の変性共役ジエン系重合体の製造方法に用いられる共役ジエン系重合体を製造する方法（第一の方法）について説明する。【００７２】
共役ジエン系重合体を得るための、重合反応、及び第１級アミノ基（保護された第１級アミノ基）とアルコキシシリル基とを有する化合物との反応は、一定温度条件下でも上昇温度条件下でもよい。具体的な反応温度としては、０〜１２０℃であることが好ましい。保護された第１級アミノ基を脱保護させるための加水分解の温度は、８０〜１５０℃であることが好ましく、９０〜１２０℃であることが更に好ましい。この加水分解は、上記温度範囲にて、保護された第１級アミノ基とアルコキシシリル基を有する化合物の２倍モル以上の水もしくは酸性水などを添加し、反応させることにより行われる。反応時間は、１０分間以上であることが好ましく、３０分間以上であることが更に好ましい。重合方式は、バッチ重合方式又は連続重合方式のいずれでもよい。【００７３】
重合に使用される有機アルカリ金属及び有機アルカリ土類金属の開始剤の例としては、ｎ−ブチルリチウム、ｓｅｃ−ブチルリチウム、ｔ−ブチルリチウムなどのアルキルリチウム、１，４−ジリチオブタンなどのアルキレンジリチウム、フェニルリチウム、スチルベンリチウム、リチウムナフタレン、ナトリウムナフタレン、カリウムナフタレン、ｎ−ブチルマグネシウム、ｎ−ヘキシルマグネシウム、エトキシカルシウム、ステアリン酸カルシウム、ｔ−ブトキシストロンチウム、エトキシバリウム、イソプロポキシバリウム、エチルメルカプトバリウムｔ−ブトキシバリウム、フェノキシバリウム、ジエチルアミノバリウム、ステアリン酸バリウム等を挙げることができる。【００７４】
また、上記開始剤としての有機アルカリ金属は、第２級アミン化合物又は第３級アミン化合物との反応生成物として、共役ジエンと芳香族ビニル化合物の共重合に使用することができる。上記第２級アミン化合物又は第３級アミン化合物と反応させる有機アルカリ金属としては、有機リチウム化合物が好ましい。より好ましくは、ｎ−ブチルリチウム、ｓｅｃ−ブチルリチウム、ｔ−ブチルリチウムを挙げることができる。【００７５】
有機アルカリ金属と反応させる第２級アミン化合物の例としては、ジメチルアミン、ジエチルアミン、ジプロピルアミン、ジ−ｎ−ブチルアミン、ジ−ｓｅｃ−ブチルアミン、ジペンチルアミン、ジヘキシルアミン、ジ−ｎ−オクチルアミン、ジ−（２−エチルヘキシル）アミン、ジシクロヘキシルアミン、Ｎ−メチルベンジルアミン、ジアリルアミン、モルホリン、ピペラジン、２，６−ジメチルモルホリン、２，６−ジメチルピペラジン、１−エチルピペラジン、２−メチルピペラジン、１−ベンジルピペラジン、ピペリジン、３，３−ジメチルピペリジン、２，６−ジメチルピペリジン、１−メチル−４−（メチルアミノ）ピペリジン、２，２，６，６−テトラメチルピペリジン、ピロリジン、２，５−ジメチルピロリジン、アゼチジン、ヘキサメチレンイミン、ヘプタメチレンイミン、５−ベンジルオキシインドール、３−アザスピロ［５，５］ウンデカン、３−アザビシクロ［３．２．２］ノナン、カルバゾール等を挙げることができる。【００７６】
また、有機アルカリ金属と反応させる第３級アミン化合物の例としては、Ｎ，Ｎ−ジメチル−ｏ−トルイジン、Ｎ，Ｎ−ジメチル−ｐ−トルイジン、Ｎ，Ｎ−ジメチル−ｍ−トルイジン、α−ピコリン、β−ピコリン、γ−ピコリン、ベンジルジメチルアミン、ベンジルジエチルアミン、ベンジルジプロピルアミン、ベンジルジブチルアミン、（ｏ−メチルベンジル）ジメチルアミン、（ｍ−メチルベンジル）ジメチルアミン、（ｐ−メチルベンジル）ジメチルアミン、Ｎ，Ｎ−テトラメチレン−ｏ−トルイジン、Ｎ，Ｎ−ヘプタメチレン−ｏ−トルイジン、Ｎ，Ｎ−ヘキサメチレン−ｏ−トルイジン、Ｎ，Ｎ−トリメチレンベンジルアミン、Ｎ，Ｎ−テトラメチレンベンジルアミン、Ｎ，Ｎ−ヘキサメチレンベンジルアミン、Ｎ，Ｎ−テトラメチレン（ｏ−メチルベンジル）アミン、Ｎ，Ｎ−テトラメチレン（ｐ−メチルベンジル）アミン、Ｎ，Ｎ−ヘキサメチレン（ｏ−メチルベンジル）アミン、Ｎ，Ｎ−ヘキサメチレン（ｐ−メチルベンジル）アミン等を挙げることができる。【００７７】
また、重合には、必要に応じて、ジエチルエーテル、ジ−ｎ−ブチルエーテル、エチレングリコールジエチルエーテル、エチレングリコールジブチルエーテル、ジエチレングリコールジメチルエーテル、プロピレングリコールジメチルエーテル、プロピレングリコールジエチルエーテル、プロピレングリコールジブチルエーテル、テトラヒドロフラン、２，２−（ビステトラヒドロフルフリル）プロパン、ビステトラヒドロフルフリルホルマール、テトラヒドロフルフリルアルコールのメチルエーテル、テトラヒドロフルフリルアルコールのエチルエーテル、テトラヒドロフルフリルアルコールのブチルエーテル、α−メトキシテトラヒドロフラン、ジメトキシベンゼン、ジメトキシエタン等のエーテル化合物及び／又はトリエチルアミン、ピリジン、Ｎ，Ｎ，Ｎ’，Ｎ’−テトラメチルエチレンジアミン、ジピペリジノエタン、Ｎ，Ｎ−ジエチルエタノールアミンのメチルエーテル、Ｎ，Ｎ−ジエチルエタノールアミンのエチルエーテル、Ｎ，Ｎ−ジエチルエタノールアミンのブチルエーテル等の第３級アミン化合物を、重合系中に添加して、共役ジエン系重合体の共役ジエン部分のミクロ構造（ビニル結合含量）を調整することができる。【００７８】
炭化水素溶媒としては、例えば、ペンタン、ヘキサン、ヘプタン、オクタン、メチルシクロペンタン、シクロヘキサン、ベンゼン、トルエン、キシレン等を挙げることができる。これらのうち、シクロヘキサン、ヘプタンが好ましい。【００７９】
共役ジエン系重合体を製造する際において、使用する開始剤の反応性を向上させようとする場合、あるいは重合体中に導入される芳香族ビニル化合物をランダムに配列するか又は芳香族ビニル化合物の単連鎖を付与させようとする場合に、重合開始剤とともにカリウム化合物を添加してもよい。重合開始剤とともに添加されるカリウム化合物としては、例えば、カリウムイソプロポキシド、カリウム−ｔ−ブトキシド、カリウム−ｔ−アミロキシド、カリウム−ｎ−ヘプタオキシド、カリウムベンジルオキシド、カリウムフェノキシドに代表されるカリウムアルコキシド、カリウムフェノキシド；イソバレリアン酸、カプリル酸、ラウリル酸、パルミチン酸、ステアリン酸、オレイン酸、リノレイン酸、安息香酸、フタル酸、２−エチルヘキサン酸等のカリウム塩；ドデシルベンゼンスルホン酸、テトラデシルベンゼンスルホン酸、ヘキサデシルベンゼンスルホン酸、オクタデシルベンゼンスルホン酸等の有機スルホン酸のカリウム塩；亜リン酸ジエチル、亜リン酸ジイソプロピル、亜リン酸ジフェニル、亜リン酸ジブチル、亜リン酸ジラウリル等の、有機亜リン酸部分エステルのカリウム塩等が用いられる。【００８０】
これらのカリウム化合物は、開始剤のアルカリ金属１グラム原子当量あたり、０．００５〜０．５モルの量で添加することが好ましい。０．００５モル未満では、カリウム化合物の添加効果（開始剤の反応性向上、芳香族ビニル化合物のランダム化又は単連鎖付与）が現れないことがあり、一方０．５モルを超えると、重合活性が低下し、生産性を大幅に低下させることになるとともに、重合体末端を官能基で変性する反応を行う際の変性効率が低下する。【００８１】
共役ジエン系重合体を製造する際には、アミノ基を有するアルコキシシラン化合物（以下、「アミノ基含有アルコキシシラン化合物」ということがある）と併用してカップリング剤を添加することも可能である。カップリング剤の具体例は、以下のとおりである。なお、このカップリング剤は、上記したアミノ基含有アルコキシシラン化合物によって共役ジエン系重合体を生成する段階で（具体的には、アミノ基含有アルコキシシラン化合物よりも前に）添加される。【００８２】
すなわち、アミノ基含有アルコキシシラン化合物と併用して、重合活性末端に反応させるカップリング剤としては、（ａ）イソシアナート化合物及びイソチオシアナート化合物の少なくとも一方、（ｂ）アミド化合物及びイミド化合物の少なくとも一方、（ｃ）ピリジル置換ケトン化合物及びピリジル置換ビニル化合物の少なくとも一方、（ｄ）ケイ素化合物、（ｅ）エステル化合物、（ｆ）ケトン化合物並びに（ｇ）スズ化合物からなる群より選ばれる少なくとも一種の化合物が挙げられる。【００８３】
これらの化合物のうち、（ａ）成分であるイソシアナート化合物又はチオイソシアナート化合物としては、２，４−トリレンジイソシアナート、２，６−トリレンジイソシアナート、ジフェニルメタンジイソシアナート、ポリメリックタイプのジフェニルメタンジイソシアナート（Ｃ−ＭＤＩ）、イソホロンジイソシアナート、ヘキサメチレンジイソシアナート、１，３，５−ベンゼントリイソシアナート、フェニル−１，４−ジイソチオシアナート等を好適例として挙げることができる。【００８４】
（ｂ）成分であるアミド化合物又はイミド化合物としては、コハク酸アミド、フタル酸アミド、Ｎ，Ｎ，Ｎ’，Ｎ’−テトラメチルフタル酸アミド、オキサミド、Ｎ，Ｎ，Ｎ’，Ｎ’−テトラメチルオキサミドなどのアミド化合物、コハク酸イミド、Ｎ−メチルコハクイミド、マレイミド、Ｎ−メチルマレイミド、フタルイミド、Ｎ−メチルフタルイミドなどのイミド化合物等を好適例として挙げることができる。【００８５】
（ｃ）成分であるピリジル置換ケトン化合物又はピリジル置換ビニル化合物としては、ジベンゾイルピリジン、ジアセチルピリジン、ジビニルピリジン等を好適例として挙げることができる。【００８６】
（ｄ）成分であるケイ素化合物としては、ジブチルジクロロケイ素、メチルトリクロロケイ素、メチルジクロロケイ素、テトラクロロケイ素、トリエトキシメチルシラン、トリフェノキシメチルシラン、トリメトキシシラン、メチルトリエトキシシラン、４，５−エポキシヘプチルメチルジメトキシシラン、ビス（トリエトキシシリルプロピル）テトラサルファイド等を好適例として挙げることができる。【００８７】
（ｅ）成分であるエステル化合物としては、アジピン酸ジエチル、マロン酸ジエチル、フタル酸ジエチル、グルタル酸ジエチル、マレイン酸ジエチル等を好適例として挙げることができる。【００８８】
（ｆ）成分であるケトン化合物の具体例としては、Ｎ，Ｎ，Ｎ’，Ｎ’−テトラメチル−４，４’−ジアミノベンゾフェノン、Ｎ，Ｎ，Ｎ’，Ｎ’−テトラエチル（４，４’−ジアミノ）−ベンゾフェノン、Ｎ，Ｎ−ジメチル−１−アミノベンゾキノン、Ｎ，Ｎ，Ｎ’，Ｎ’−テトラメチル−１，３−ジアミノベンゾキノン、Ｎ，Ｎ−ジメチル−１−アミノアントラキノン、Ｎ，Ｎ，Ｎ’，Ｎ’−テトラメチル−１，４−ジアミノアントラキノン等を好適例として挙げることができる。【００８９】
（ｇ）成分であるスズ化合物としては、テトラクロロスズ、テトラブロムスズ、トリクロロブチルスズ、トリクロロメチルスズ、トリクロロオクチルスズ、ジブロムジメチルスズ、ジクロロジメチルスズ、ジクロロジブチルスズ、ジクロロジオクチルスズ、１，２−ビス（トリクロロスタニル）エタン、１，２−ビス（メチルジクロロスタニルエタン）、１，４−ビス（トリクロロスタニル）ブタン、１，４−ビス（メチルジクロロスタニル）ブタン、エチルスズトリステアレート、ブチルスズトリスオクタノエート、ブチルスズトリスステアレート、ブチルスズトリスラウレート、ジブチルスズビスオクタノエート、ジブチルスズビスステアレート、ジブチルスズビスラウレート等を好適例として挙げることができる。【００９０】
アミノ基含有アルコキシシラン化合物と併用して、重合活性末端に反応させるこれらの化合物は、一種単独で使用することも、あるいは二種以上を併用することもできる。【００９１】
上記カップリング剤の使用量は、開始剤のアルカリ金属１グラム原子当量あたり、カップリング剤中のカップリング可能な置換基の量として１モル以下、好ましくは、０．１〜０．５モルの量で添加できる。１モルを超えると、上記一般式（１）で表される化合物及び上記一般式（２）で表される化合物の反応率が低下し、期待する性能が得られないことがある。【００９２】
次に、共役ジエン系重合体を製造する他の方法（第二の方法）について説明する。共役ジエン系重合体を製造する他の方法としては、炭化水素溶媒中で、共役ジエン、あるいは共役ジエンと芳香族ビニル化合物を、上記一般式（６）又は上記一般式（７）で表されるリチウムアミド開始剤を用いて、アニオン重合させて重合体を得、得られた重合体を、上記一般式（８）で表されるアルコキシシラン化合物を添加してリビング重合体末端に反応させる。第１級アミノ基が保護されたリチウムアミド開始剤による重合反応、及びアルコキシシラン化合物との反応は、一定温度条件下でも上昇温度条件下でもよい。具体的な反応温度としては、０〜１２０℃であることが好ましい。保護された第１級アミノ基を脱保護させるための加水分解の温度は、８０〜１５０℃であることが好ましく、９０〜１２０であることが更に好ましい。この加水分解は、上記温度範囲にて、第１級アミノ基が保護されたリチウムアミド開始剤の２倍モル以上の水もしくは酸性水等を添加し、反応させることにより行われる。反応時間は、１０分間以上であることが好ましく、３０分間以上であることが更に好ましい。重合方式は、バッチ重合方式又は連続重合方式のいずれでもよい。【００９３】
なお、以下に説明すること以外の事項は、上記した方法（第一の方法）にて記載した事項がそのままあるいは当業者に自明の変更を加えて適用されると理解されるべきである。【００９４】
上記一般式（６）で表されるリチウムアミド開始剤としては、例えば、３−［Ｎ，Ｎ−ビス（トリメチルシリル）］−１−プロピルリチウム、３−［Ｎ，Ｎ−ビス（トリメチルシリル）］−２−メチル−１−プロピルリチウム、３−［Ｎ，Ｎ−ビス（トリメチルシリル）］−２，２−ジメチル−１−プロピルリチウム、４−［Ｎ，Ｎ−ビス（トリメチルシリル）］−１−ブチルリチウム、５−［Ｎ，Ｎ−ビス（トリメチルシリル）］−１−ペンチルリチウム、８−［Ｎ，Ｎ−ビス（トリメチルシリル）］−１−オクチルリチウムを挙げることができる。【００９５】
また、上記一般式（７）で表されるリチウムアミド開始剤としては、例えば、３−（２，２，５，５，−テトラメチル−２，５−ジシラ−１−アザシクロペンタン）−１−プロピルリチウム、２−メチル−３−（２，２，５，５，−テトラメチル−２，５−ジシラ−１−アザシクロペンタン）−１−プロピルリチウム、２，２−ジメチル−３−（２，２，５，５，−テトラメチル−２，５−ジシラ−１−アザシクロペンタン）−１−プロピルリチウム、４−（２，２，５，５，−テトラメチル−２，５−ジシラ−１−アザシクロペンタン）−１−ブチルリチウム、６−（２，２，５，５，−テトラメチル−２，５−ジシラ−１−アザシクロペンタン）−１−ヘキシルリチウム等を挙げることができる。【００９６】
また、上記リチウムアミド開始剤は、対応するハライドと有機リチウム化合物を炭化水素溶媒中で反応させた合成体を使用してもよい。なお、ハライドと有機リチウムの反応は、重合リアクターと別の反応容器にて予め行ってもよい。【００９７】
更に、上記式（８）で表されるアルコキシシラン化合物としては、例えば、テトラメトキシシラン、テトラエトキシシラン、テトラプロポキシシラン、テトラブトキシシラン、テトラフェノキシシラン、テトラトルイロキシシラン、メチルトリメトキシシラン、メチルトリエトキシシラン、メチルトリプロポキシシラン、メチルトリブトキシシラン、メチルトリフェノキシシラン、エチルトリメトキシシラン、エチルトリエトキシシラン、エチルトリプロポキシシラン、エチルトリブトキシシラン、エチルトリフェノキシシラン、ジメチルジメトキシシラン、ジメチルジエトキシシラン、ジメチルジプロポキシシラン、ジメチルジブトキシシラン、ジメチルジフェノキシシラン、ジエチルジメトキシシラン、ジエチルジエトキシシラン、ジエチルジプロポキシシラン、ジエチルジブトキシシラン、ジエチルジフェノキシシラン、ビニルトリメトキシシラン、ビニルトリエトキシシラン、ビニルトリプロポキシシラン、ビニルトリブトキシシラン、ビニルトリフェノキシシラン、アリルトリフェノキシシラン、オクテニルトリメトキシシラン、フェニルトリメトキシシラン、フェニルトリエトキシシラン、フェニルトリプロポキシシラン、フェニルトリブトキシシラン、フェニルトリフェノキシシラン、トリメトキシクロロシラン、トリエトキシクロロシラン、トリプロポキシクロロシラン、トリブトキシクロロシラン、トリフェノキシクロロシラン、ジメトキシジクロロシラン、ジプロポキシジクロロシラン、ジフェノキシジクロロシランを挙げることができる。【００９８】
なお、これまでに説明した共役ジエン系重合体としては、例えば、本出願人による国際出願にかかる国際公開公報０３／０２９２９９号パンフレットに記載された共役ジオレフィン（共）重合ゴムを好適に用いることができる。【００９９】
［１−２］金属ハロゲン化合物：
本実施形態の変性共役ジエン系重合体の製造方法において、上記した共役ジエン系重合体と反応させるために用いられる金属ハロゲン化合物は、加水分解によってハロゲン化水素を発生するものを用いることが好ましい。このような金属ハロゲン化合物を用いることによって、共役ジエン系重合体と金属ハロゲン化合物との反応を良好に行うことができる。【０１００】
また、金属ハロゲン化合物としては、ケイ素（Ｓｉ）、スズ（Ｓｎ）、アルミニウム（Ａｌ）、亜鉛（Ｚｎ）、チタン（Ｔｉ）、及びジルコニウム（Ｚｒ）からなる群より選択される少なくとも一種の金属原子を含むものを用いることが好ましい。【０１０１】
具体的には、例えば、トリメチルシリルクロライド、ジメチルジクロロシラン、メチルトリクロロシラン、四塩化ケイ素、メチルジクロロシラン、四塩化スズ、ジエチルアルミニウムクロライド、エチルアルミニウムセスキクロライド、エチルアルミニウムジクロライド、塩化亜鉛、四塩化チタン、チタノセンジクロライド、四塩化ジルコニウム、及びジルコノセンジクロライドからなる群より選択される少なくとも一種の化合物を挙げることができる。【０１０２】
本実施形態の変性共役ジエン系重合体の製造方法においては、これまでに説明した共役ジエン系重合体、例えば、上記した開始剤を用いて得られた共役ジエン系重合体に、共役ジエン系重合体に結合された保護されていてもよい第１級アミノ基の総モル数に対して、ハロゲン原子の総モル数が１〜１０倍となる量の金属ハロゲン化合物を反応させて変性共役ジエン系重合体を得ることが好ましい。ハロゲン原子の総モル数が１倍未満であると、共役ジエン系重合体と金属ハロゲン化合物との反応が十分に行われず、ムーニー粘度が高く、形状安定性に優れた変性共役ジエン系重合体を得ることが困難になる。また、ハロゲン原子の総モル数が１０倍を超えると、遊離したハロゲン化水素の発生量が増加するため好ましくない。【０１０３】
［１−３］変性共役ジエン系重合体の製造：
本実施形態の変性共役ジエン系重合体の製造方法においては、これまでに説明したような、少なくとも共役ジエン単位を含む重合体に、アルコキシシリル基と保護されていてもよい第１級アミノ基が結合された、重量平均分子量が１５万〜２００万の共役ジエン系重合体に、上記金属ハロゲン化合物を反応させて変性共役ジエン系重合体を製造する。【０１０４】
なお、本実施形態の変性共役ジエン系重合体の製造方法においては、金属ハロゲン化合物を反応させた後、共役ジエン系重合体の製造における公知の脱溶媒（例えば、スチームストリッピング等）、乾燥操作により、変性共役ジエン系重合体を回収することができる。【０１０５】
共役ジエン系重合体と、金属ハロゲン化合物とを反応させる方法としては、特に制限はなく、例えば、重合体溶液中に水を直接又は溶媒に溶解させて添加してから混合することによって、或いは、重合体を回収する際のスチームストリッピング等によって行うことができる。【０１０６】
また、反応時の温度は、１０〜１５０℃であることが好ましく、８０〜１２０℃であることが更に好ましい。【０１０７】
この工程において、使用される共役ジエン系重合体は、共役ジエン系重合体を調製する際に得られた重合体溶液を、脱溶媒しないまま、重合体溶液の状態で用いてもよいし、上記重合体溶液を、スチームストリッピング等により脱溶媒を行い、更に乾燥して得られた共役ジエン系重合体を、シクロヘキサン等の溶媒に再度溶解させて用いてもよい。【０１０８】
［２］変性共役ジエン系重合体：
本実施形態の変性共役ジエン系重合体は、これまでに説明した変性共役ジエン系重合体の製造方法によって得られた変性共役ジエン系重合体である。このような変性共役ジエン系重合体は、ムーニー粘度が高く、形状安定性に優れ、加工性が良好なものである。【０１０９】
本実施形態の変性共役ジエン系重合体のムーニー粘度（ＭＬ１＋４，１００℃）は、３５〜１５０であることが好ましく、４０〜１２０であることが更に好ましい。ムーニー粘度（ＭＬ１＋４，１００℃）が３５未満であると、破壊特性を始めとするゴム物性が低下する傾向にある。一方、ムーニー粘度（ＭＬ１＋４，１００℃）が１５０を超えるものであると、作業性が悪くなり、配合剤とともに混練りすることが困難になることがある。【０１１０】
［３］ゴム組成物：
本発明のゴム組成物の一実施形態は、ゴム成分として前述の変性共役ジエン系重合体を含むものである。以下、その詳細について説明する。【０１１１】
［３−１］ゴム成分：
本実施形態のゴム組成物に含有されているゴム成分は、本発明の一実施形態である、前述の変性共役ジエン系重合体を含むものである。このゴム成分中の変性共役ジエン系重合体の含有割合は、２０質量％以上であることが好ましく、３０質量％以上であることが更に好ましく、４０質量％以上であることが特に好ましい。ゴム成分中の変性共役ジエン系重合体の含有割合が２０質量％未満であると、ゴム組成物の引張強さ・引張伸び等の機械的特性、耐亀裂成長性、及び耐摩耗性が不十分となる傾向にある。【０１１２】
また、このゴム成分には、一種類の変性共役ジエン系重合体が含有されていても、二種類以上の変性共役ジエン系重合体が含有されていてもよい。また、変性共役ジエン系重合体以外にも、他のゴム成分が含有されていてもよい。他のゴム成分としては、天然ゴム、合成イソプレンゴム、ブタジエンゴム、スチレン−ブタジエンゴム、エチレン−α−オレフィン共重合ゴム、エチレン−α−オレフィン−ジエン共重合ゴム、アクリロニトリル−ブタジエン共重合ゴム、クロロプレンゴム、及びハロゲン化ブチルゴム、並びにこれらの混合物等を挙げることができる。【０１１３】
［３−２］その他成分（カーボンブラック、シリカ）：
本実施形態のゴム組成物は、カーボンブラックとシリカとの少なくとも一方を更に含有するものであることが好ましい。カーボンブラックの具体例としては、ＳＲＦ、ＧＰＦ、ＦＥＦ、ＨＡＦ、ＩＳＡＦ、ＳＡＦ等の各グレードのカーボンブラックを挙げることができる。また、ヨウ素吸着量（ＩＡ）が６０ｍｇ／ｇ以上であり、ジブチルフタレート吸油量（ＤＢＰ）が８０ｍｌ／１００ｇ以上のカーボンブラックが好ましい。カーボンブラックを用いることにより、ゴム組成物のグリップ性能、及び耐破壊特性の改良効果は大きくなる。なお、耐摩耗性に優れるＨＡＦ、ＩＳＡＦ、ＳＡＦが特に好ましい。カーボンブラックは、単独で又は二種以上を組み合わせて用いることができる。【０１１４】
シリカの具体例としては、湿式シリカ（含水ケイ酸）、乾式シリカ（無水ケイ酸）、ケイ酸カルシウム、ケイ酸アルミニウム等を挙げることができる。これらのうち、耐破壊特性の改良効果、ウェットグリップ性、及び低転がり抵抗性の両立効果が最も顕著である湿式シリカが好ましい。シリカは、単独で又は二種以上を組み合わせて用いることができる。【０１１５】
本実施形態のゴム組成物においては、ゴム成分１００質量部に対して、カーボンブラックとシリカとの少なくとも一方を２０〜１２０質量部含有するものであることが好ましく、補強性とそれによる諸物性の改良効果の観点から、２５〜１００質量部含有するものであることが更に好ましい。なお、カーボンブラック及びシリカのいずれか一方又はその両方の含有割合が少ないと、耐破壊特性等の向上効果が不十分となる傾向にある。一方、上記含有割合が多いと、ゴム組成物の加工性が低下する傾向にある。【０１１６】
本実施形態のゴム組成物に、補強用充填剤としてシリカを含有させる場合、補強効果を更に向上させるために、シランカップリッグ剤を配合することが好ましい。このシランカップリング剤としては、例えば、ビス（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾリルテトラスルフィド、３−トリエトキシシリルプロピルメタクリレートモノスルフィド、３−トリメトキシシリルプロピルメタクリレートモノスルフィド、ビス（３−ジエトキシメチルシリルプロピル）テトラスルフィド、３−メルカプトプロピルジメトキシメチルシラン、ジメトキシメチルシリルプロピル−Ｎ，Ｎ−ジメチルチオカルバモイルテトラスルフィド、ジメトキシメチルシリルプロピルベンゾチアゾリルテトラスルフィド等を挙げることができる。これらのうち、補強性改善効果等の点から、ビス（３−トリエトキシシリルプロピル）ポリスルフィド、３−トリメトキシシリルプロピルベンゾチアジルテトラスルフィドが好適である。なお、これらのシランカップリング剤は、単独で又は二種以上組み合わせて用いることができる。【０１１７】
シランカップリング剤の配合量は、シランカップリング剤の種類等により異なるが、シリカ１００質量％に対して、１〜２０質量％とすることが好ましく、３〜１５質量％とすることが更に好ましい。１質量％未満であると、カップリング剤としての効果が十分に発揮され難くなる傾向にある。一方、２０質量％超であると、ゴム成分がゲル化し易くなる傾向にある。【０１１８】
本実施形態のゴム組成物には、本発明の目的が損なわれない範囲で、所望により、ゴム工業界で通常用いられている各種の薬品や添加剤等を加えることができる。本実施形態のゴム組成物に加えることのできる各種薬品や添加剤等としては、例えば、加硫剤、加硫助剤、加工助剤、加硫促進剤、プロセス油、老化防止剤、スコーチ防止剤、亜鉛華、ステアリン酸等を挙げることができる。【０１１９】
加硫剤としては、通常、硫黄が使用され、その使用量は、原料ゴム（ゴム成分）１００質量部に対して、０．１〜３質量部であることが好ましく、０．５〜２質量部であることが更に好ましい。加硫助剤及び加工助剤としては、一般的にステアリン酸が用いられ、その使用量は、原料ゴム（ゴム成分）１００質量部に対して、０．５〜５質量部である。また、加硫促進剤は、特に限定されないが、好ましくはＭ（２−メルカプトベンゾチアゾール）、ＤＭ（ジベンゾチアジルジサルファイド）、ＣＺ（Ｎ−シクロヘキシル−２−ベンゾチアジルスルフェンアミド）などのチアゾール系加硫促進剤を挙げることができ、その使用量は、原料ゴム（ゴム成分）１００質量部に対して、通常、０．１〜５質量であり、０．２〜３質量部であることが好ましい。【０１２０】
本発明のゴム組成物は、ロールをはじめとする開放式混練機、バンバリーミキサーをはじめとする密閉式混練機等の混練機を使用し、混練することによって製造することができる。また、成形加工後に加硫することによって、各種ゴム製品に適用可能である。本実施形態のゴム組成物は、例えば、タイヤトレッド、アンダートレッド、カーカス、サイドウォール、ビード部等のタイヤ用途；防振ゴム、防舷材、ベルト、ホース、その他の工業品等の用途に好適である。本実施形態のゴム組成物は、特に、タイヤトレッド用ゴムとして好適に使用される。
【実施例】
【０１２１】
以下、本発明を実施例に基づいて具体的に説明するが、本発明はこれらの実施例に限定されるものではない。なお、実施例、比較例中の「部」及び「％」は、特に断らない限り質量基準である。また、各種物性値の測定方法、及び評価方法を以下に示す。【０１２２】
［結合スチレン含量（％）］：２７０ＭＨｚ１Ｈ−ＮＭＲによって求めた。【０１２３】
［ビニル含量（％）］：２７０ＭＨｚ１Ｈ−ＮＭＲによって求めた。【０１２４】
［変性反応前ピーク分子量］：ゲルパーミエーションクロマトグラフィー（ＧＰＣ）（商品名：ＨＬＣ−８１２０ＧＰＣ（東ソー社製））を使用して得られたＧＰＣ曲線の、多官能単量体、シリカと反応し得る化合物、及びカップリング剤との反応により分子量が増加したポリマーを除いたポリマー部分に相当する山の部分の頂点に相当する保持時間から、ポリスチレン換算で求めた。【０１２５】
［ムーニー粘度（ＭＬ１＋４，１００℃）］：ＪＩＳ  Ｋ６３００に準拠し、Ｌローターを使用して、予熱１分、ローター作動時間４分、温度１００℃の条件で求めた。【０１２６】
［コールドフロー（Ｃ／Ｆ）］：圧力３．５ポンド／平方インチ、温度５０℃で重合体を１／４インチオリフィスに通して押し出すことによりコールドフロー（Ｃ／Ｆ）を測定した。定常状態にするために、１０分間放置後、押し出し速度を測定し、値を毎分のミリグラム数（ｍｇ／ｍｉｎ）で示した。なお、コールドフロー値は、その値が小さいほど、形状安定性（貯蔵安定性）が良好であることを示す。【０１２７】
［ゴム組成物の特性の評価及び測定］：
（ｉ）［配合ムーニー粘度］：加硫前の配合ゴムを測定用試料とし、ＪＩＳ  Ｋ６３００に準拠し、Ｌローターを使用して、予熱１分、ローター作動時間４分、温度１００℃の条件で測定した。指数で表示し、数値が大きいほど加工性が良好である。【０１２８】
（ｉｉ）［７０℃ｔａｎδ］：加硫ゴムを測定用試料とし、動的スペクトロメーター（米国レオメトリックス社製）を使用し、引張動歪０．７％、角速度１００ラジアン毎秒、７０℃の条件で測定した。指数で表示し、数値が大きいほど転がり抵抗性が小さく良好である。【０１２９】
（ｉｉｉ）［０℃ｔａｎδ］：加硫ゴムを測定用試料とし、動的スペクトロメーター（米国レオメトリックス社製）を使用し、引張動歪０．１４％、角速度１００ラジアン毎秒、０℃の条件で測定した。指数で表示し、数値が大きいほどウェットスキッド抵抗性が大きく良好である。【０１３０】
（ｉｖ）［ＤＩＮ摩耗試験］：加硫ゴムを測定用試料とし、ＤＩＮ摩耗試験機（東洋精機社製）を使用し、ＪＩＳ  Ｋ６２６４に準拠し、荷重１０Ｎで２５℃にて測定した。指数で表示し、数値が大きいほど耐摩耗性が良好である。【０１３１】
（実施例１）
窒素置換された内容積５リットルのオートクレーブ反応器に、シクロヘキサン２５００ｇ、テトラヒドロフラン２５ｇ、スチレン１００ｇ、１，３−ブタジエン３９０ｇを仕込んだ。反応器内容物の温度を１０℃に調整した後、ｎ−ブチルリチウム３３５ｍｇを添加して重合を開始した。重合は断熱条件で実施し、最高温度は８５℃に達した。重合転化率が９９％に達した時点（重合開始から２６分経過後）で、１，３−ブタジエン１０ｇを２分間かけて追加し、更に、３分間重合させた後、Ｎ，Ｎ−ビス（トリメチルシリル）アミノプロピルメチルジエトキシシラン１４００ｍｇを加えて１５分間反応を行って、共役ジエン系重合体を含む重合体溶液を得た。この共役ジエン系重合体の変性反応前ピーク分子量は、２０万であった。【０１３２】
なお、Ｎ，Ｎ−ビス（トリメチルシリル）アミノプロピルメチルジエトキシシランが、共役ジエン系重合体と結合しているかについての確認は、ポリマー溶液中のＮ，Ｎ−ビス（トリメチルシリル）アミノプロピルメチルジエトキシシランの残量をガスクロマトグラフィーによって測定して逆算することによって行った。【０１３３】
得られた共役ジエン系重合体を含む重合体溶液に、金属ハロゲン化合物として四塩化ケイ素４６０ｍｇを添加し、更に、２，６−ジ−ｔｅｒｔ−ブチル−ｐ−クレゾールを添加した。次いで、スチームストリッピングにより脱溶媒を行い、１１０℃に調温された熱ロールで乾燥することにより変性共役ジエン系重合体（実施例１）を得た。得られた変性共役ジエン系重合体の各種物性値等を表１に示す。なお、四塩化ケイ素４６０ｍｇは、ｎ−ブチルリチウム（有機アルカリ金属）３３５ｍｇに含まれる有機基の総モル数に対して、塩素原子の総モル数が２．１倍（Ｃｌ／Ｌｉモル比２．１）となる量である。【０１３４】
【表１】
2008123164.tif 000012
【０１３５】
（実施例２）
窒素置換された内容積５リットルのオートクレーブ反応器に、シクロヘキサン２５００ｇ、テトラヒドロフラン２５ｇ、スチレン１００ｇ、１，３−ブタジエン３９０ｇを仕込んだ。反応器内容物の温度を１０℃に調整した後、ｎ−ブチルリチウム３３５ｍｇを添加して重合を開始した。重合は断熱条件で実施し、最高温度は８５℃に達した。重合転化率が９９％に達した時点（重合開始から２６分経過後）で、１，３−ブタジエン１０ｇを２分間かけて追加し、更に、３分間重合させた後、Ｎ，Ｎ−ビス（トリメチルシリル）アミノプロピルメチルジエトキシシラン１４００ｍｇを加えて１５分間反応を行った。反応後の重合体溶液に、２，６−ジ−ｔｅｒｔ−ブチル−ｐ−クレゾールを添加して共役ジエン系重合体を含む重合溶液を得た。この共役ジエン系重合体の変性反応前ピーク分子量は、２０万であった。【０１３６】
得られた共役ジエン系重合体を含む重合溶液を１０リットルのポリビンに移した後、金属ハロゲン化合物として四塩化ケイ素４６０ｍｇを添加した。次いで、スチームストリッピングにより脱溶媒を行い、１１０℃に調温された熱ロールで乾燥することにより変性共役ジエン系重合体（実施例２）を得た。得られた変性共役ジエン系重合体の各種物性値等を表１に示す。【０１３７】
（実施例３）
窒素置換された内容積５リットルのオートクレーブ反応器に、シクロヘキサン２５００ｇ、テトラヒドロフラン２５ｇ、スチレン１００ｇ、１，３−ブタジエン３９０ｇを仕込んだ。反応器内容物の温度を１０℃に調整した後、ｎ−ブチルリチウム３３５ｍｇを添加して重合を開始した。重合は断熱条件で実施し、最高温度は８５℃に達した。重合転化率が９９％に達した時点（重合開始から２６分経過後）で、１，３−ブタジエン１０ｇを２分間かけて追加し、更に、３分間重合させた後、Ｎ，Ｎ−ビス（トリメチルシリル）アミノプロピルメチルジエトキシシラン１４００ｍｇを加えて１５分間反応を行った。反応後の重合体溶液に、２，６−ジ−ｔｅｒｔ−ブチル−ｐ−クレゾールを添加し、次いで、スチームストリッピングにより脱溶媒を行い、１１０℃に調温された熱ロールで乾燥することにより共役ジエン系重合体を得た。【０１３８】
得られた共役ジエン系重合体を、シクロヘキサン３０００ｇに溶解させ、金属ハロゲン化合物として四塩化ケイ素４６０ｍｇを添加した。次いで、再度、スチームストリッピングにより脱溶媒を行い、１１０℃に調温された熱ロールで乾燥することにより変性共役ジエン系重合体（実施例３）を得た。得られた変性共役ジエン系重合体の各種物性値等を表１に示す。【０１３９】
（実施例４）
金属ハロゲン化合物として四塩化ケイ素９２０ｍｇを添加したこと以外は、実施例１と同様の方法により変性共役ジエン系重合体（実施例４）を得た。得られた変性共役ジエン系重合体の各種物性値等を表１に示す。なお、四塩化ケイ素９２０ｍｇは、ｎ−ブチルリチウム（有機アルカリ金属）３３５ｍｇに含まれる有機基の総モル数に対して、塩素原子の総モル数が４．１倍（Ｃｌ／Ｌｉモル比４．１）となる量である。【０１４０】
（実施例５）
四塩化ケイ素４６０ｍｇに変えて、金属ハロゲン化合物としてジメチルジクロロシラン７００ｍｇを添加したこと以外は、実施例１と同様の方法により変性共役ジエン系重合体（実施例５）を得た。得られた変性共役ジエン系重合体の各種物性値等を表１に示す。なお、ジメチルジクロロシラン７００ｍｇは、ｎ−ブチルリチウム（有機アルカリ金属）３３５ｍｇに含まれる有機基の総モル数に対して、塩素原子の総モル数が２．１倍（Ｃｌ／Ｌｉモル比２．１）となる量である。【０１４１】
（実施例６）
四塩化ケイ素４６０ｍｇに変えて、金属ハロゲン化合物として四塩化スズ７００ｍｇを添加したこと以外は、実施例１と同様の方法により変性共役ジエン系重合体（実施例６）を得た。得られた変性共役ジエン系重合体の各種物性値等を表１に示す。なお、四塩化スズ７００ｍｇは、ｎ−ブチルリチウム（有機アルカリ金属）３３５ｍｇに含まれる有機基の総モル数に対して、塩素原子の総モル数が２．１倍（Ｃｌ／Ｌｉモル比２．１）となる量である。【０１４２】
（実施例７）
四塩化ケイ素４６０ｍｇに変えて、金属ハロゲン化合物としてジエチルアルミニウムクロライド１３００ｍｇを添加したこと以外は、実施例１と同様の方法により変性共役ジエン系重合体（実施例６）を得た。得られた変性共役ジエン系重合体の各種物性値等を表１に示す。なお、ジエチルアルミニウムクロライド１３００ｍｇは、ｎ−ブチルリチウム（有機アルカリ金属）３３５ｍｇに含まれる有機基の総モル数に対して、塩素原子の総モル数が２．１倍（Ｃｌ／Ｌｉモル比２．１）となる量である。【０１４３】
（比較例１）
窒素置換された内容積５リットルのオートクレーブ反応器に、シクロヘキサン２５００ｇ、テトラヒドロフラン２５ｇ、スチレン１００ｇ、１，３−ブタジエン３９０ｇを仕込んだ。反応器内容物の温度を１０℃に調整した後、ｎ−ブチルリチウム３３５ｍｇを添加して重合を開始した。重合は断熱条件で実施し、最高温度は８５℃に達した。重合転化率が９９％に達した時点（重合開始から２６分経過後）で、１，３−ブタジエン１０ｇを２分間かけて追加し、更に、３分間重合させた後、Ｎ，Ｎ−ビス（トリメチルシリル）アミノプロピルメチルジエトキシシラン１４００ｍｇを加えて１５分間反応を行った。【０１４４】
反応後の重合体溶液に、２，６−ジ−ｔｅｒｔ−ブチル−ｐ−クレゾールを添加した。次いで、スチームストリッピングにより脱溶媒を行い、１１０℃に調温された熱ロールで乾燥することにより共役ジエン系重合体（比較例１）を得た。得られた共役ジエン系重合体の各種物性値等を表１に示す。なお、比較例１によって得られた重合体は、金属ハロゲン化合物による変性反応が行われていない共役ジエン系重合体である。【０１４５】
（ゴム組成物（加硫物）の調製）
実施例１〜７によって得られた変性共役ジエン系重合体、及び比較例１によって得られた共役ジエン系重合体を用いて、ゴム組成物（加硫物）を調製した。このゴム組成物の配合処方を表２に示す。調製方法は、２５０ｍｌラボプラストミルを使用してゴム組成物（配合ゴム）を調製し、得られたゴム組成物（配合ゴム）を更に加硫してゴム組成物（加硫物）を調製した。なお、Ａ練りは１００℃×５０ｒｐｍで約３分間行い、その際のダンプの計器温度は約１４０℃、実温度は約１５０℃であった。また、Ａ練り後の配合ゴムに硫黄と加硫促進剤を追加してから行う練り（「Ｂ練り」ともいう）は、７０℃×６０ｒｐｍで１分間行った。さらに、加硫は１６０℃で３０分間行った。得られたゴム組成物（加硫物）の加工性、転がり抵抗性、ウェットスキッド抵抗性、及び耐摩耗性を評価した。結果を表３に示す。【０１４６】
【表２】
2008123164.tif 000013
【０１４７】
【表３】
2008123164.tif 000014
【０１４８】
（考察）
実施例１〜７によって得られた変性共役ジエン系重合体は、比較例１によって得られた共役ジエン系重合体と比較して、ムーニー粘度が高く、且つコールドフローの値が低い（形状安定性が優れている）にも関わらず、得られたゴム組成物の加工性（配合ムーニー粘度）と物性は比較例１のゴム組成物に対して略同程度の値を示している。具体的には、比較例１におけるゴム組成物の各特性値を１００とした場合に、実施例１〜７におけるゴム組成物の各特性値は、９８〜１０２の範囲に収まっている。このように、本発明の変性共役ジエン系重合体の製造方法は、得られたゴム組成物の加工性（配合ムーニー粘度）と物性を低下させることなく、ムーニー粘度が高く、且つコールドフローの値が低い（形状安定性が優れている）変性共役ジエン系重合体を製造することができるということが確認された。
【産業上の利用可能性】
【０１４９】
本発明の変性共役ジエン系重合体の製造方法は、ムーニー粘度が高く、形状安定性に優れ、加工性が良好な変性共役ジエン系重合体を良好に得ることができる。したがって、本発明で得られる変性共役ジエン系重合体を含むゴム組成物は、例えば、タイヤトレッド、アンダートレッド、カーカス、サイドウォール、ビード部等のタイヤ用途を始め、防振ゴム、防舷材、ベルト、ホースその他の工業品等の用途に用いることができるが、特にタイヤトレッド用ゴムとして好適に使用される。
【国際調査報告】
2008123164.tif 000017
2008123164.tif 000018
2008123164.tif 000019
2008123164.tif 000020